(57)【要約】【課題】中間層の気孔率を低くすることにより、表層を通過した被焼成体の成分（例えば、Ｐｂ、Ｂｉ、Ｎａ、Ｋ、Ｍｎ、Ｃａ）の基材への浸透を防止することができるため、焼成治具の耐久性を向上させることができるとともに、表層の気孔率を高くし、表層に発生する応力を緩和することができるため、治具の反り、割れ及びコーティング層の剥離を防止し、焼成治具上に載置され焼成される被焼成体（例えば、電子部品）の性能を安定化させることができ、信頼性に優れた電子部品用焼成治具を提供する。【解決手段】セラミックからなる基材の表面に、コーティング層が形成された電子部品用焼成治具である。コーティング層は、基材の表面に被焼成体との反応性が低い材質であり、且つ気孔率が１０％以下の中間層と、中間層の表面に被焼成体との反応性が低い材質であり、且つ気孔率が２０〜７０％である表層から構成されている。【選択図】なし【特許請求の範囲】
【請求項１】
セラミックからなる基材の表面に、コーティング層が形成された電子部品用焼成治具であって、
前記コーティング層が、前記基材の表面に被焼成体との反応性が低い材質であり、且つ気孔率が１０％以下の中間層と、前記中間層の表面に被焼成体との反応性が低い材質であり、且つ気孔率が２０〜７０％である表層から構成された電子部品用焼成治具。
【請求項２】
前記基材の主成分が、Ａｌ2Ｏ3−ＳｉＯ2質、Ａｌ2Ｏ3−ＳｉＯ2−ＭｇＯ質、ＳｉＣ−Ｓｉ3Ｎ4、ＳｉＣ−Ｓｉ質、ＳｉＣ質からなる群より選択される少なくとも１種である請求項１に記載の電子部品用焼成治具。
【請求項３】
前記中間層の主成分が、Ａｌ2Ｏ3質又はＡｌ2Ｏ3−ＳｉＯ2質から構成される請求項１又は２に記載の電子部品用焼成治具。
【請求項４】
前記中間層が、ガス又は水プラズマ溶射により形成される請求項１〜３のいずれか１項に記載の電子部品用焼成治具。
【請求項５】
前記表層の主成分が、ＺｒＯ2質、Ａｌ2Ｏ3質、ＭｇＡｌ2Ｏ4質、ＭｇＯ質からなる群より選択される少なくとも１種である請求項１〜４のいずれか１項に記載の電子部品用焼成治具。
【請求項６】
前記表層の主成分が、安定化ＺｒＯ2もしくは未安定化ＺｒＯ2と安定化ＺｒＯ2との混在物である請求項１〜４のいずれか１項に記載の電子部品用焼成治具。
【請求項７】
前記表層の未安定化ＺｒＯ2の含有率が、８０質量％以下である請求項６に記載の電子部品用焼成治具。
【請求項８】
前記未安定化ＺｒＯ2の平均粒径が、１〜４５μｍである請求項６又は７に記載の電子部品用焼成治具。
【請求項９】
前記表層の主成分が、Ａｌ2Ｏ3−ＭｇＯ又はＭｇＯから構成される請求項１〜４のいずれか１項に記載の電子部品用焼成治具。
【発明の詳細な説明】
【技術分野】
【０００１】
本発明は、製品である電子部品の生産歩留まりが良く、長寿命であり、かつ、低コストで生産できる電子部品用焼成治具に関する。
【背景技術】
【０００２】
機能性セラミックの焼成に使用される電子部品用焼成治具では、その焼成治具中の成分が被焼成体と反応したり、また被焼成体に含まれる成分が焼成治具中に吸収されて、被焼成体の特性が劣化するのを防止するため、焼成治具中の表面をできるだけ緻密でしかも反応性の低い被膜で被覆することが行われている。
【０００３】
ここで、焼成治具の基材には、Ａｌ2Ｏ3−ＳｉＯ2質の材料がよく用いられる。この基材は、比較的安価であることに加え、熱衝撃に対しても強いため焼成治具を長寿命化することが可能であることから、電子部品用焼成治具の基材として広く使用されている。
【０００４】
ところが、その基材の最表面を緻密な被膜で覆っていても焼成を繰り返す中で、基材中のＳｉＯ2成分が被膜の組織を通り抜け、焼成治具の表面に存在するようになることがある。そうすると、そのＳｉＯ2成分が被焼成体に混入し、電子部品の特性に影響が出ることになるという問題があった。また、アルミナ質の焼成治具は、Ａｌ2Ｏ3含有率が高くなるほど熱膨張係数が大きくなることから、熱衝撃に弱くなり、寿命が短いという問題もあった。
【０００５】
そこで、特許文献１には、Ａｌ2Ｏ3含有量が６５％以上のＡｌ2Ｏ3−ＳｉＯ2質基材表面に、厚み３００μｍのジルコニア溶射膜による被膜を形成することで、焼成用治具として加熱、冷却を繰り返しても溶射層の剥離が少なく耐用が向上することが開示されている。
【０００６】
また、特許文献２には、耐熱性基材表面に溶射被膜を形成した道具材であって、基材の表面に気孔率が１２％以上の中間層と、更にその表面に気孔率が７％以下の緻密層を形成することで、実使用時における溶射被膜に発生する応力を緩和して表面の緻密層の剥離を少なくした焼成用治具が開示されている。
【０００７】
しかしながら、特許文献１では、基材から溶射層の剥離を防止することができるが、実使用時に、ＳｉＯ2成分などの拡散を防止することができないため、被焼成体（例えば、電子部品）の特性が不安定となり、製品（焼成体）の歩留まりが低下するという問題があった。
【０００８】
また、特許文献２では、中間層の気孔率が高いため、緻密層（表層）を通過した被焼成体中の成分（例えば、Ｐｂ、Ｂｉ、Ｎａ、Ｋ、Ｍｎ、Ｃａ等）が被膜層を通過して基材に浸透し、基材が劣化して割れ、反りといった不具合が発生するため、寿命が短く、緻密層（表層）の気孔率が低いため、実使用時に、緻密層（表層）に発生する応力を緩和することができないため、治具に反りが発生したり、溶射層の剥離を生じるなど短寿命となる問題及び被焼成体の有機物が効率良く除去されないなどの問題があった。
【特許文献１】特開平１０−１５８０８１号公報
【特許文献２】特開平１１−２６３６７１号公報
【発明の開示】
【発明が解決しようとする課題】
【０００９】
本発明は、上述した従来技術の問題点に鑑みてなされたものであり、その目的とするところは、中間層の気孔率を低くすることにより、表層を通過した被焼成体の成分（例えば、Ｐｂ、Ｂｉ、Ｎａ、Ｋ、Ｍｎ、Ｃａ）の基材への浸透を防止することができるため、焼成治具の耐久性を向上させることができるとともに、表層の気孔率を高くし、表層に発生する応力を緩和することができるため、治具の反り、割れ及びコーティング層の剥離を防止し、焼成治具上に載置され焼成される被焼成体（例えば、電子部品）の性能を安定化させることができ、信頼性に優れた電子部品用焼成治具を提供することにある。
【課題を解決するための手段】
【００１０】
上述の目的を達成するため、本発明は、以下の電子部品用焼成治具を提供するものである。
【００１１】
［１］  セラミックからなる基材の表面に、コーティング層が形成された電子部品用焼成治具であって、前記コーティング層が、前記基材の表面に被焼成体との反応性が低い材質であり、且つ気孔率が１０％以下の中間層と、前記中間層の表面に被焼成体との反応性が低い材質であり、且つ気孔率が２０〜７０％である表層から構成された電子部品用焼成治具。
【００１２】
［２］  基材の主成分が、Ａｌ2Ｏ3−ＳｉＯ2質、Ａｌ2Ｏ3−ＳｉＯ2−ＭｇＯ質、ＳｉＣ−Ｓｉ3Ｎ4、ＳｉＣ−Ｓｉ質、ＳｉＣ質からなる群より選択される少なくとも１種である［１］に記載の電子部品用焼成治具。
【００１３】
［３］  中間層の主成分が、Ａｌ2Ｏ3質又はＡｌ2Ｏ3−ＳｉＯ2質から構成される［１］又は［２］に記載の電子部品用焼成治具。
【００１４】
［４］  中間層が、ガス又は水プラズマ溶射により形成される［１］〜［３］のいずれかに記載の電子部品用焼成治具。
【００１５】
［５］  表層の主成分が、ＺｒＯ2質、Ａｌ2Ｏ3質、ＭｇＡｌ2Ｏ4質、ＭｇＯ質からなる群より選択される少なくとも１種である［１］〜［４］のいずれかに記載の電子部品用焼成治具。
【００１６】
［６］  表層の主成分が、安定化ＺｒＯ2もしくは未安定化ＺｒＯ2と安定化ＺｒＯ2との混在物である請求項［１］〜［４］のいずれかに記載の電子部品用焼成治具。
【００１７】
［７］  表層の未安定化ＺｒＯ2の含有率が、８０質量％以下である［６］に記載の電子部品用焼成治具。
【００１８】
［８］  未安定化ＺｒＯ2の平均粒径が、１〜４５μｍである［６］又は［７］に記載の電子部品用焼成治具。
【００１９】
［９］  表層の主成分が、Ａｌ2Ｏ3−ＭｇＯ又はＭｇＯから構成される［１］〜［４］のいずれかに記載の電子部品用焼成治具。
【発明の効果】
【００２０】
本発明の電子部品用焼成治具は、中間層の気孔率を低くすることにより、表層を通過した被焼成体の成分（例えば、Ｐｂ、Ｂｉ、Ｎａ、Ｋ、Ｍｎ、Ｃａ）の基材への浸透を防止することができるため、焼成治具の耐久性を向上させることができるとともに、表層の気孔率を高くし、表層に発生する応力を緩和することができるため、治具の反り、割れ及びコーティング層の剥離を防止し、焼成治具上に載置され焼成される被焼成体（例えば、電子部品）の性能を安定化させることができ、信頼性に優れている。
【発明を実施するための最良の形態】
【００２１】
以下、本発明の電子部品用焼成治具について詳細に説明するが、本発明は、これに限定されて解釈されるものではなく、本発明の範囲を逸脱しない限りにおいて、当業者の知識に基づいて、種々の変更、修正、改良を加え得るものである。
【００２２】
尚、本明細書において、「電子部品用焼成治具」とは、セラミックコンデンサ、サーミスタ、フェライト等のセラミックからなる電子部品の焼成に使用する部材を意味し、具体的には被焼成物を載置するためのセッタ、匣鉢、プレート等が包含される。
【００２３】
本発明に係る電子部品用焼成治具は、セラミックからなる基材の表面に、コーティング層が形成された電子部品用焼成治具である。コーティング層は、基材の表面に被焼成体との反応性が低い材質であり、且つ気孔率が１０％以下の中間層と、中間層の表面に被焼成体との反応性が低い材質であり、且つ気孔率が２０〜７０％である表層から構成されたものである。
【００２４】
ここで、本発明の焼成治具の主な特徴は、基材の表面に被焼成体との反応性が低い材質である中間層及び表層から構成されたコーティング層を有するとともに、表層の気孔率を大きく、中間層の気孔率を小さくすることにある。
【００２５】
これにより、本発明の焼成治具は、表層の気孔率を大きくすることにより、焼成用治具上に載置され焼成される被焼成体との接触面積を必要最小限にすることができ、被焼成体の成分との反応により、実使用時（高温焼成時）に焼成治具に発生する応力を緩和することができるため、長寿命である。
【００２６】
また、本発明の焼成治具は、被焼成体の有機物を焼成時に効率良く除去することが可能であり、被焼成体の焼成条件（例えば、焼成時のガス抜きや均一焼成）を良好にすることができるため、被焼成体（例えば、電子部品）の性能を安定化させることができ、製品（焼成体）の歩留まりを向上させることができる。
【００２７】
更に、本発明の焼成治具は、繰り返し使用時に、表層で焼成治具に発生する応力を緩和することにより、中間層の気孔率を低くする、即ち、中間層を緻密にしても基材との密着性を維持することができるため、表層を通過した被焼成体の成分（例えば、Ｐｂ、Ｂｉ、Ｎａ、Ｋ、Ｍｎ、Ｃａ）の基材への浸透を防止することができ、焼成治具の耐久性を向上させる、即ち、長寿命である。
【００２８】
尚、本発明構成する表層の気孔率は、好ましくは、２０〜７０％、より好ましくは、２５〜５０％、更に好ましくは、３０〜４０％である。また、本発明で用いる中間層の気孔率は、好ましくは、１０％以下、より好ましくは、３〜９％、更に好ましくは、５〜８％である。
【００２９】
本発明を構成する基材の主成分は、耐スポール性及び耐ベント性に優れたＡｌ2Ｏ3−ＳｉＯ2質、Ａｌ2Ｏ3−ＳｉＯ2−ＭｇＯ質、ＳｉＣ−Ｓｉ3Ｎ4、ＳｉＣ−Ｓｉ質、ＳｉＣ質からなる群より選択される少なくとも１種であることが好ましい。
【００３０】
尚、本発明を構成する基材のＡｌ2Ｏ3の含有量としては、７０〜９５質量％であることが好ましい。これは、基材のＡｌ2Ｏ3の含有量が７０％未満であると、基材の熱伝導率が低くなり、焼成治具内の温度のばらつきが出やすくなることから、焼成治具上のワーク特性が均一にならなくなるからである。一方、基材のＡｌ2Ｏ3の含有量が９５％より大きくなると、基材の熱膨張率が増大し、温度差による応力が大きくなるため、クラックが発生しやすくなる。
【００３１】
また、本発明を構成する中間層の主成分は、被焼成体に影響を与える成分の移動を防止できるＡｌ2Ｏ3質から構成されることが好ましい。
【００３２】
更に、本発明を構成する中間層の厚さは、好ましくは、１０００μｍ以下、より好ましくは、５０〜５００μｍ、更に好ましくは、１００〜３００μｍであることが、中間層を施工する時に発生する応力の防止及び治具の重量を軽くする点から好ましい。
【００３３】
尚、本発明を構成する中間層のＡｌ2Ｏ3の含有量としては、９８質量％以上であることが好ましく、基材と基材に接する中間層のＡｌ2Ｏ3の合計含有量としては、７２〜９６質量％であることが好ましい。これは、基材のＡｌ2Ｏ3の含有量を７０質量％未満とすると熱衝撃には強くなるものの、ＳｉＯ2成分が相対的に増加し、被焼成体である電子部品の特性に悪影響を及ぼすおそれがあるからである。
【００３４】
更に、本発明を構成する表層の主成分は、ＺｒＯ2質、Ａｌ2Ｏ3質、ＭｇＡｌ2Ｏ4質、ＭｇＯ質からなる群より選択される少なくとも１種であることが好ましい。ここで、本発明で用いる表層は、電子部品材料である被焼成体と反応性が低い材質でなければならないが、被焼成体の種類によりその材質は異なる。例えば、被焼成体がＢａＴｉＯ3（チタン酸バリウム）で構成される場合、これと反応性の低いＺｒＯ2を、表層として選択することが好ましい。また、被焼成体がフェライトで構成されている場合、これと反応性の低いＡｌ2Ｏ3又はＡｌ2Ｏ3−ＭｇＯ又はＭｇＯを、表層として選択することが好ましい。
【００３５】
尚、本発明を構成する表層の厚さは、好ましくは、１０００μｍ以下、より好ましくは、３０〜３００μｍ、更に好ましくは、５０〜１５０μｍであることが、被焼成体との反応により発生する残存膨張などの応力を極力少なくする点から好ましい。
【００３６】
本発明を構成する表層の主成分は、未安定化ＺｒＯ2と安定化ＺｒＯ2との混在物であることが好ましい。これは、実使用時（高温焼成時）に、表層を通過する被焼成体の成分でＺｒＯ2の安定化材として上げられる成分（例えば、Ｍｎ、Ｃａ）を吸収する効果を付与することにより、中間層にかかる負担を軽減することができるだけでなく、コーティング層の安定性をより向上させることができるからである。
【００３７】
このとき、上記表層の未安定化ＺｒＯ2の含有率が、好ましくは、８０質量％以下、より好ましくは、２０〜７５質量％、更に好ましくは、４０〜６０質量％であることが好ましい。これは、未安定化ＺｒＯ2の含有率が未添加（０％）である場合、表層を通過する被焼成体の成分でＺｒＯ2の安定化材として上げられる成分（例えば、Ｍｎ、Ｃａ）を吸収する効果を付与することができないからである。一方、未安定化ＺｒＯ2の含有率が７０質量％を超過する場合、上記効果を付与する反面、表層の硬度が不十分となり、実使用に耐えられない。
【００３８】
また、上記表層の未安定化ＺｒＯ2の平均粒径は、好ましくは、１〜１００μｍ、より好ましくは、５〜５０μｍ、更に好ましくは、１０〜３０μｍである。これは、未安定化ＺｒＯ2の平均粒径が１μｍ未満である場合、表層の結合強度が低下する傾向を示し一方、未安定化ＺｒＯ2の平均粒径が１００μｍを超過する場合、表層の未安定化ＺｒＯ2の分布が不均一となり、実使用に耐えられない。
【００３９】
尚、本発明で用いる安定化ＺｒＯ2は、特に限定されないが、Ｙ2Ｏ3安定化ＺｒＯ2、Ｙ2Ｏ3部分安定化、ＣａＯ安定化ＺｒＯ2、ＣａＯ部分安定化ＺｒＯ2の１種又は２種以上であるものを適宜選択して用いることができる。
【００４０】
次に、本発明の焼成治具の製造方法は、まず、ガス又は水プラズマ溶射で基材に中間層を形成した後、得られた中間層の上に表層をスプレーコートし、焼付処理することが好ましい。これは、溶射により低い気孔率を得易いことまた高気孔率の表層を施工する製法としてスプレーコートが好ましいからである。
【００４１】
溶射とは、金属又はセラミックの微粉末（以下、「溶射材料」という。）を加熱して溶融状態とし、対象物の表面に吹き付けることにより溶射被膜を形成する方法をいう。加熱の方法により燃焼炎を用いるガス溶射、アークを用いるアーク溶射等、種々の方法が存在するが、本発明においてはプラズマジェットを用いるプラズマ溶射により中間層の溶射被膜を形成することが好ましい。
【００４２】
本発明では、プラズマ溶射の中でも水プラズマ溶射（水安定化プラズマ溶射）を用いることが、特に好ましい。ガスプラズマ溶射による溶射被膜は、最大膜厚が３００μｍ程度であるが、水（安定化）プラズマ溶射によれば最大膜厚１０００μｍ程度の厚い被膜を形成することができるからである。また、水（安定化）プラズマ溶射は、比較的ポーラスで表面が荒れた被膜を形成できるため、基材に対する密着性が向上する点においても好ましい。
【実施例】
【００４３】
本発明を実施例に基づいて、更に詳細に説明するが、本発明はこれらの実施例に限られるものではない。
【００４４】
（基材の作製方法）
以下に示す基材（１）〜（６）をそれぞれ作製した。
【００４５】
（１）Ａｌ2Ｏ3−ＳｉＯ2質
最大粒径１５０μｍのアルミナ電融粒子にアルミナ含有量が８５％となるよう粘土、仮焼アルミナ、を添加し混練した坏土を油圧プレスで縦２００ｍｍ×横２００ｍｍ×厚さ５ｍｍの板状体を１０００ｋｇ／ｃｍ2の圧力で成形し成形体を得た。得られた成形体を乾燥し表１に示す条件で焼成を行いテストピースを作成した。
【００４６】
（２）Ａｌ2Ｏ3−ＳｉＯ2−ＭｇＯ質
最大粒径１５０μｍのコーディエライト粒子に粘土５％、仮焼アルミナ１０％を添加し混練した坏土をＡｌ2Ｏ3−ＳｉＯ2質と同様に成形、焼成を行いテストピースを作成した。
【００４７】
（３）再結晶ＳｉＣ質（Ｒｅ−ＳｉＣ）
最大粒径１００μｍのＳｉＣ粒子７０重量％と平均粒径１μｍのＳｉＣを３０重量％で調合された原料をスラリー化し流し込み法で成形、表１に示す条件で焼成を行いテストピースを作成した。
【００４８】
（４）Ｓｉ−ＳｉＣ質
再結晶ＳｉＣ質のテストピースに気孔率が０％となる様、表１に示す条件で金属Ｓｉを含浸させテストピースを作成した。
【００４９】
（５）常圧焼結ＳｉＣ（ＳＳＣ）
平均粒径０．５μｍのＳｉＣに焼結助剤を添加し、流し込みにより所定の形状を成形し、ＣＩＰ処理（処理圧力４ｔ／ｃｍ2）を行った後、Ａｒ雰囲気中で２２００℃で焼成を行いテストピースを得た。
【００５０】
（６）Ｓｉ3Ｎ4−ＳｉＣ質
最大粒径１００μｍのＳｉＣ粒子６５重量％と平均粒径１μｍのＳｉＣを２５重量％、金属Ｓｉを１０重量％で調合された原料をスラリー化し、流し込み法で成形、表１に示す条件で焼成を行いテストピースを作成した。
【００５１】
【表１】
2006183972.tif 000002
【００５２】
（中間層の作製方法）
（１）水プラズマ溶射：電融Ａｌ2Ｏ3、焼結Ａｌ2Ｏ3、ムライトのいずれか１種を使用（粒度７０〜１５０μｍの粒子を使用）。
（２）ガスプラズマ溶射：電融Ａｌ2Ｏ3、焼結Ａｌ2Ｏ3、ムライトのいずれか１種を使用（粒度４５μｍの粒子を使用）。
（３）焼付コート：電融Ａｌ2Ｏ3、焼結Ａｌ2Ｏ3、ムライトのいずれか１種を使用（粒度１〜４５μｍの粒子を使用）。スラリー化させ、基材に塗布後、１４５０℃、５時間保持し、コーティング層を焼き付けた。
【００５３】
（表層の作製方法）
（１）水プラズマ溶射：８Ｙ−ＺｒＯ2（Ｙ2Ｏ3８質量％含有安定化ジルコニア）、電融Ａｌ2Ｏ3、焼結Ａｌ2Ｏ3のいずれか１種を使用（粒度７０〜１５０μｍの粒子を使用）。
（２）ガスプラズマ溶射：８Ｙ−ＺｒＯ2（Ｙ2Ｏ3８質量％含有安定化ジルコニア）、電融Ａｌ2Ｏ3、焼結Ａｌ2Ｏ3のいずれか１種を使用（粒度４５μｍの粒子を使用）。
（３）焼付コート：８Ｙ−ＺｒＯ2（Ｙ2Ｏ3８質量％含有安定化ジルコニア）、Ａｌ2Ｏ3、ＭｇＯ、Ａｌ2Ｏ3−ＳｉＯ2−ＭｇＯのいずれか１種を使用（粒度１〜４５μｍの粒子を使用）。スラリー化させ、中間層に塗布後、１４５０℃、５時間保持し、コーティング層を焼き付けた。
【００５４】
（焼成治具の評価方法１：コート硬度の評価）
テストピース（サイズ：５０ｍｍ×５０ｍｍ）の表面のコート部を定盤上に＃４２アルミナ（Ａｌ2Ｏ3）粒子を乗せた上に伏せて置き、５００ｇの荷重を載せた後、１０００ｍｍの距離を移動させ磨耗の状態を測定した。
○：コーティング表層の損耗が見らない。
△：コーティング表層の損耗が一部見られる。
×：コーティング表層の全面が損耗している。
【００５５】
（焼成治具の評価方法２：コンデンサー評価）
（１）ＢａＴｉＯ3の３０％水溶液を作製し、その溶液を０．８ｇ塗布したテストピース（サイズ：１５０ｍｍ×２０ｍｍ×４ｍｍ）を作製した。
（２）得られたテストピース（ワーク）を焼成治具に載せ、最高温度１３５０℃、１時間保持してテストピース（ワーク）の焼成を行った。焼成後、ワーク浸透度を焼成治具のコーティング層の剥離によって確認した。
（３）（１）及び（２）の操作を１０回繰り返し、ワーク浸透度の評価を行った。
【００５６】
（焼成治具の評価方法３：フェライト評価）
（１）Ｍｎ−Ｚｎフェライトの３０％水溶液を作製し、その溶液を０．８ｇ塗布したテストピース（サイズ：１５０ｍｍ×２０ｍｍ×４ｍｍ）を作製した。
（２）得られたテストピース（ワーク）を焼成治具に載せ、最高温度１３５０℃、１時間保持してテストピース（ワーク）の焼成を行った。焼成後、ワーク浸透度を焼成治具のコーティング層の剥離によって確認した。
（３）（１）及び（２）の操作を１０回繰り返し、ワーク浸透度の評価を行った。
【００５７】
（ワーク浸透度の評価）
焼成用治具のコーティング層におけるワーク浸透度について、以下のような評価を行った。
◎：コーティング層が全く剥離していない状態。
○：コーティング層の内、表層の一部に剥離が見られる状態。
△：コーティング層の内、表層から中間層まで剥離した状態。
×：コーティング層（表層及び中間層）が剥離した状態。
【００５８】
（実施例１〜６、比較例１〜３）
Ａｌ2Ｏ3含有量が８５質量％、気孔率が２５％であるＡｌ2Ｏ3−ＳｉＯ2材質からなる基材の表面に、表２に示す方法で、Ａｌ2Ｏ3の中間層（厚さ：１００μｍ）及び表層（厚さ：１００μｍ）を、表２に示す材質及び気孔率になるように形成することにより、焼成用治具をそれぞれ製造した。得られた焼成用治具について、コート硬度の評価及びワーク浸透度の評価（コンデンサー評価）を行った。その結果を表２に示す。
【００５９】
【表２】
2006183972.tif 000003
【００６０】
（実施例７〜１４）
表３に示す基材に、表３に示す方法で、中間層（厚さ：１００μｍ）及び表層（厚さ：１００μｍ）を、表３に示す材質及び気孔率になるように形成することにより、焼成用治具をそれぞれ製造した。得られた焼成用治具について、コート硬度の評価及びワーク浸透度の評価（コンデンサー評価）を行った。その結果を表３に示す。
【００６１】
【表３】
2006183972.tif 000004
【００６２】
（実施例１５〜１８、比較例４）
Ａｌ2Ｏ3含有量が８５質量％、気孔率が２５％であるＡｌ2Ｏ3−ＳｉＯ2材質からなる基材の表面に、表４に示す方法で、中間層（厚さ：１００μｍ）及び表層（厚さ：１００μｍ）を表４に示す材質及び気孔率となるように形成することにより、焼成用治具をそれぞれ製造した。得られた焼成用治具について、コート硬度の評価及びワーク浸透度の評価（コンデンサー評価）を行った。その結果を表４に示す。
【００６３】
尚、上記表層は、８Ｙ−ＺｒＯ2（Ｙ2Ｏ3８質量％含有安定化ジルコニア）原料（平均粒径：５μｍ）に未安定化ＺｒＯ2原料を（平均粒径：４６μｍ）を混合し、スラリーとし、得られたスラリーをスプレー散布後、１４５０℃、５時間焼成することにより形成した。
【００６４】
【表４】
2006183972.tif 000005
【００６５】
（実施例１９〜２２）
表５に示す基材の表面に、表５に示す方法で、中間層（厚さ：１００μｍ）及び表層（厚さ：１００μｍ）を表５に示す材質及び気孔率となるように形成することにより、焼成用治具をそれぞれ製造した。得られた焼成用治具について、コート硬度の評価及びワーク浸透度の評価（フェライト評価）を行った。その結果を表５に示す。
【００６６】
【表５】
2006183972.tif 000006
【００６７】
（考察：実施例１〜６、比較例１〜３）
表２の結果から、実施例１〜６は、気孔率が１０％以下のＡｌ2Ｏ3及びＡｌ2Ｏ3−ＳｉＯ2質の中間層と、気孔率が２０〜７０％である８Ｙ−ＺｒＯ2（Ｙ2Ｏ3８質量％含有安定化ジルコニア）及びＡｌ2Ｏ3の表層を備えたコーティング層を基材に形成することにより、実使用に十分なコート硬度及びワーク浸透度が得られることを確認した。一方、比較例１及び比較例２では、中間層の気孔率が１０％を超過しているため、十分なワーク浸透度を得ることができなかった。また、比較例３では、表層の気孔率が７０％を超過しているため、十分なコート硬度を得ることができなかった。
【００６８】
（考察：実施例７〜１４）
表３の結果から、それぞれの基材に、気孔率が１０％以下のＡｌ2Ｏ3の中間層と、気孔率が２０〜７０％である８Ｙ−ＺｒＯ2（Ｙ2Ｏ3８質量％含有安定化ジルコニア）の表層を備えたコーティング層を形成することにより、実使用に十分なコート硬度及びワーク浸透度が得られることを確認した。
【００６９】
（考察：実施例１５〜１８、比較例４）
表４の結果から、実施例１５〜１８は、表層の未安定化ＺｒＯ2の含有率を１０〜８０質量％にすることにより、実使用に十分なコート硬度及びワーク浸透度が得られることを確認した。特に、表層の未安定化ＺｒＯ2の含有率が３０〜８０質量％の時、ワーク浸透度は良好であった。一方、比較例４では、未安定化ＺｒＯ2の含有率が８０質量％を超過するため、ワーク浸透度は良好であるが、コート硬度が不十分であった。
【００７０】
（考察：実施例１９〜２２）
表５の結果から、実施例１９〜２２は、気孔率が１０％以下のＡｌ2Ｏ3又はＡｌ2Ｏ3−ＳｉＯ2の中間層と、気孔率が２０〜７０％であるＡｌ2Ｏ3−ＳｉＯ2−ＭｇＯ又はＭｇＯの表層を備えたコーティング層を基材に形成することにより、フェライト焼成時において十分なコート硬度及びワーク浸透度が得られることを確認した。
【産業上の利用可能性】
【００７１】
本発明の電子部品用焼成治具は、セラミックコンデンサ、サーミスタ、フェライト等のセラミックからなる電子部品の焼成に使用する部材、具体的には被焼成物を載置するためのセッタ、匣鉢、プレート等に好適に用いることができる。